(57)【特許請求の範囲】
【請求項１】
・式：
【化１】
0005970535.tif 000009
（Ｒ１およびＲ２は、同一のまたは異なるアルキル基である）
のモノマー（Ａ）を、反応器へ、導入する工程（１）；
・式：
【化２】
0005970535.tif 000010
（Ｒ３およびＲ４は、１〜１０個の炭素原子を含む同一のまたは異なるアルキル基から選択される）
の、（Ａ）の二量体であるモノマー（Ｃ）を、前記反応器へ、導入する工程（１’）；
・少なくとも１つの環状ジオールまたは少なくとも２０モル％の環状ジオールを含むジオールの混合物（Ｂ）を、前記反応器へ、導入する工程（２）；
・モノマー（Ａ）、（Ｃ）および（Ｂ）を含むモノマー混合物のエステル交換による重縮合のその後の工程（３）；
・工程（３）において形成されたポリカーボネートを回収する工程（４）
を含むことを特徴とする５０℃以上のガラス転移温度のポリカーボネートの製造方法。
【請求項２】
（Ａ）が有する前記アルキル基Ｒ１およびＲ２が、１〜１０個の炭素原子を含むことを特徴とする請求項１に記載の方法。
【請求項３】
（Ｂ）が、ジオールの総数に対して、少なくとも５０モル％の環状ジオールまたは環状ジオールの混合物を含むジオールの混合物であることを特徴とする請求項１に記載の方法。
【請求項４】
前記環状ジオールが、
・２，２−ビス（４−ヒドロキシフェニル）プロパン（ビスフェノールＡ）、２，２−ビス（３，５−ジメチル−４−ヒドロキシフェニル）プロパン、ビス（４−ヒドロキシフェニル）メタン（ビスフェノールＦ）、１，１−ビス（４−ヒドロキシフェニル）シクロヘキサン（ビスフェノールＣ）および１，１−ビス（４−ヒドロキシフェニル）エタン（ビスフェノールＡＤ）からなる群から選択されるビスフェノール；
・イソソルビド、イソマンニドおよびイソイジドなどのジアンヒドロヘキシトール；
・１，２−シクロヘキサンジメタノール、１，３−シクロヘキサンジメタノールおよび１，４−シクロヘキサンジメタノールからなる群から選択されるシクロヘキサンジメタノール；
・トリシクロデカンジメタノール；
・ペンタシクロペンタンジメタノール；
・２，６−デカリンジメタノール、１，５−デカリンジメタノールおよび２，３−デカリンジメタノールからなる群から選択されるデカリンジメタノール；
・２，３−ノルボルナンジメタノールおよび２，５−ノルボルナンジメタノールからなる群から選択されるノルボルナンジメタノール；
・１，３−アダマンタンジメタノールからなる群から選択されるアダマンタンジメタノール；
・１，２−シクロヘキサンジオール、１，３−シクロヘキサンジオールおよび１，４−
シクロヘキサンジオールからなる群から選択されるシクロヘキサンジオール；
・トリシクロデカンジオール；
・ペンタシクロペンタデカンジオール；
・デカリンジオール；
・ノルボルナンジオール；ならびに
・アダマンタンジオール
から選択されることを特徴とする請求項１〜３のいずれか一項に記載の方法。
【請求項５】
前記環状ジオールが、イソソルビド、イソマンニドおよびイソイジド、１，２−シクロヘキサンジメタノール、１，３−シクロヘキサンジメタノールおよび１，４−シクロヘキサンジメタノールからなる群から選択されることを特徴とする請求項１〜４のいずれか一項に記載の方法。
【請求項６】
前記モノマー（Ａ）がイソソルビドジアルキルカーボネートであることを特徴とする請求項１〜５のいずれか一項に記載の方法。
【請求項７】
導入されるモノマー（Ａ）、（Ｂ）および（Ｃ）のモル量が、それらの総数に対して、
・１％〜６０％の（Ａ）；
・４０％〜６０％の（Ｂ）；および
・０％〜３９％の（Ｃ）
であり、
（Ａ）、（Ｂ）および（Ｃ）の合計が１００％であることを特徴とする請求項１〜６のいずれか一項に記載の方法。
【請求項８】
前記モノマー（Ａ）、（Ｂ）および（Ｃ）が、前記反応器へ導入されるモノマーの総量の９０モル％超を構成することを特徴とする請求項１〜７のいずれか一項に記載の方法。
【請求項９】
工程（３）が、エステル交換触媒の存在下で行われることを特徴とする請求項１〜８のいずれか一項に記載の方法。
【請求項１０】
前記触媒が、少なくとも１つのアルカリ金属イオン、環状窒素化合物または第四級アンモニウムイオンを含む触媒から選択されることを特徴とする請求項１〜９のいずれか一項に記載の方法。
【請求項１１】
前記触媒のモル量が、（Ａ）および（Ｃ）の量に対して、１０−７％〜１％の範囲であることを特徴とする請求項７または８に記載の方法。
【請求項１２】
工程（３）の少なくとも一部が、１００℃〜２５０℃の範囲の温度で行われることを特徴とする請求項１〜１１のいずれか一項に記載の方法。
【請求項１３】
工程（３）の少なくとも一部が、３０ｋＰａ〜１１０ｋＰａの範囲の圧力で行われることを特徴とする請求項１〜１２のいずれか一項に記載の方法。
【請求項１４】
工程（４）において回収された前記ポリカーボネートが、９０〜１８０℃の範囲のガラス転移温度を有することを特徴とする請求項１〜１３のいずれか一項に記載の方法。
【発明の詳細な説明】
【技術分野】
【０００１】
本発明は、以下に記載される利点を有するポリカーボネートの新規製造方法に、およびこの方法によって得ることができるポリカーボネートに関する。
【背景技術】
【０００２】
短期間で再生可能な生物資源から誘導されるポリマーの開発は、石油などの化石資源の枯渇および価格の上昇に直面して、生態学的および経済的必須事項になっている。
【０００３】
これに関連して、重縮合によるポリマーの製造のためのジヒドロキシル化モノマーとしての、植物（ポリ）サッカリドに由来する、ジアンヒドロヘキシトールの使用は、石油化学起源のモノマーを置き換えるための前途有望なアプローチであるように思われる。
【０００４】
これらのポリマーの中で、ポリカーボネートは、有利な特性、特に有利な機械的または光学的特性を有する非晶質熱可塑性材料である。従来は、それらは、ジオールのおよびジフェニルカーボネート、ホスゲンまたはジホスゲンの重縮合によって得られる。
【０００５】
例として、ジアンヒドロヘキシトールをベースとするポリカーボネートの製造は、欧州特許出願公開第２  ０３３  ９８１  Ａ１号明細書に記載された。前記文献は、イソソルビドの、少なくとも第２の脂環式ジオールのおよびジフェニルカーボネートの混合物の重縮合を記載している。
【０００６】
この方法は、重合反応の副生物として大量に、毒性化合物である、フェノールを発生させるという欠点を有する。
【０００７】
イソソルビドベースのポリカーボネートの製造方法の別の例はまた、Ｍａｃｒｏｍｏｌｅｃｕｌｅｓ，２００６，９０６１−９０７０に、「Ｃｙｃｌｉｃ  ａｎｄ  Ｎｏｎｃｙｃｌｉｃ  Ｐｏｌｙｃａｒｂｏｎａｔｅｓ  ｏｆ  Ｉｓｏｓｏｒｂｉｄｅ（１，４：３，６−ｄｉａｎｈｙｄｒｏ−Ｄ−ｇｌｕｃｉｔｏｌ）」という表題の、Ｓａｂｅｒ  ＣＨＡＴＴＩによる論文に記載されている。ポリカーボネートそれら自体の製造を効果的に可能にする唯一の方法は、ホスゲン、ジホスゲン、ピリジンまたはビスクロロホーメートなどの、有毒であるか、または非常に有毒でさえある試薬または溶媒を使用する。
【０００８】
ジアンヒドロヘキシトールカーボネート基を含む化合物および電解質塩をベースとする、イオン伝導性電解質を記載している米国特許出願公開第２００４／０  ２４１  ５５３  Ａ１号明細書にまた言及されてもよい。ジアンヒドロヘキシトールカーボネートをベースとする電解質化合物は、任意選択的にポリマーであってもよい。
【０００９】
前記文献の式（６）に記載される、この電解質化合物の製造中間体は、ある種のジアンヒドロヘキシトールジアルキルカーボネートおよびジアンヒドロヘキシトールジフェニルカーボネートから選択される。しかし、この化合物がポリマーである変形によれば、それは常に、ジアンヒドロヘキシトールジフェニルカーボネートから製造される。
【００１０】
このポリマー化合物の製造方法はまた、フェノールを発生させる。
【００１１】
ポリマーは、脂肪族ジオールおよびオリゴマーエーテルから選択されるモノマーとの共重合によって得られる。これは可撓性ポリマーをもたらし、この可撓性は、電解質の良好なイオン伝導性を得るための必要条件である。
【先行技術文献】
【特許文献】
【００１２】
【特許文献１】欧州特許出願公開第２  ０３３  ９８１  Ａ１号明細書
【特許文献２】米国特許出願公開第２００４／０  ２４１  ５５３  Ａ１号明細書
【非特許文献】
【００１３】
【非特許文献１】Ｓａｂｅｒ  ＣＨＡＴＴＩら、Ｍａｃｒｏｍｏｌｅｃｕｌｅｓ，２００６，９０６１−９０７０,「Ｃｙｃｌｉｃ  ａｎｄ  Ｎｏｎｃｙｃｌｉｃ  Ｐｏｌｙｃａｒｂｏｎａｔｅｓ  ｏｆ  Ｉｓｏｓｏｒｂｉｄｅ（１，４：３，６−ｄｉａｎｈｙｄｒｏ−Ｄ−ｇｌｕｃｉｔｏｌ）」
【発明の概要】
【発明が解決しようとする課題】
【００１４】
ポリカーボネートがジアルキルカーボネートをイソソルビドおよび環状ジオールと反応させることによって製造できることは、たとえば文献米国特許出願公開第２０１０／１９６  ７２０号明細書から公知であるが、本出願人は、これらの方法によって得られる収率は一般に不十分なものであることを観察した（実施例を参照されたい）。
【００１５】
したがって、室温で剛性であるポリカーボネートを製造するための新規ルートを見いだすことが現時点で依然として必要とされている。
【００１６】
表現「室温で剛性であるポリカーボネート」とは、本出願人は、５０℃以上のガラス転移温度のポリカーボネートを意味する。
【００１７】
特に、標準合成法において通常発生するものよりも毒性が少ない化合物を発生させる方法を見いだすことが有利である。
【００１８】
この方法は毒性の低い試薬を使用することがまた有利である。
【００１９】
その研究の過程で、本出願人は、特定のジアンヒドロヘキシトール誘導体に由来する単位を含むポリカーボネートの新規取得方法であって、前記ポリカーボネートが、同時に上記の問題の少なくとも１つを満足させながら、剛体性を有する方法を開発することに成功した。
【００２０】
具体的には、本発明による方法を用いることによって、製造プロセス中にいかなるフェノールをも発生させず、毒性のより少ないアルコールを発生させることが可能である。
【００２１】
さらに、本方法はまた、ホスゲンおよびその誘導体などの毒性試薬の使用を省くことを可能にする。
【００２２】
この新規方法は、アルキルジカーボネート型のジアンヒドロヘキシトール誘導体と環状ジオールとの間のエステル交換による重縮合反応を含む。
【００２３】
こうして形成されたポリカーボネートは、最も厳しい用途などの、あらゆるタイプの用途に使用することができる。
【課題を解決するための手段】
【００２４】
本発明の一主題はしたがって、
・式：
【化１】
0005970535.tif 000002
（Ｒ１およびＲ２は、同一のまたは異なるアルキル基である）
のモノマー（Ａ）を、反応器へ、導入する工程（１）；
・少なくとも１つの環状ジオールまたは少なくとも２０モル％の環状ジオールを含むジオールの混合物（Ｂ）を、反応器へ、導入する工程（２）；
・モノマー（Ａ）および（Ｂ）を含むモノマー混合物のエステル交換による重縮合のその後の工程（３）；
・工程（３）において形成されたポリカーボネートを回収する工程（４）
を含む、５０℃以上のガラス転移温度のポリカーボネートの製造方法である。
【００２５】
意外にも、本出願人は、既に概説された利点を有する、室温で剛性であるポリカーボネートの新規製造方法を何とか見いだした。特に、本方法は、モノマー（Ａ）の代わりにジアンヒドロヘキシトールおよびジアルキルカーボネートを使用して既に記載された方法と比べて向上した収率を得ることを可能にする。
【００２６】
（Ａ）が有するアルキル基Ｒ１およびＲ２は、１〜１０個、有利には１〜６個、たとえば１〜４個の炭素原子を含んでもよく、最も特にメチルおよびエチル基から選択される。
【００２７】
有利には、（Ｂ）は、ジオールの総数に対して、少なくとも５０モル％、優先的には少なくとも８０％の環状ジオールまたは環状ジオールの混合物を含むジオールの混合物であり、最も優先的には環状ジオールまたは環状ジオールの混合物からなる。
【００２８】
優先的には、環状ジオールは、
・２，２−ビス（４−ヒドロキシフェニル）プロパン（ビスフェノールＡ）、２，２−ビス（３，５−ジメチル−４−ヒドロキシフェニル）プロパン、ビス（４−ヒドロキシフェニル）メタン（ビスフェノールＦ）、１，１−ビス（４−ヒドロキシフェニル）シクロヘキサン（ビスフェノールＣ）および１，１−ビス（４−ヒドロキシフェニル）エタン（ビスフェノールＡＤ）などのビスフェノール；
・イソソルビド、イソマンニドおよびイソイジドなどのジアンヒドロヘキシトール；
・１，２−シクロヘキサンジメタノール、１，３−シクロヘキサンジメタノールおよび１，４−シクロヘキサンジメタノールなどのシクロヘキサンジメタノール；
・トリシクロデカンジメタノール；
・ペンタシクロペンタンジメタノール；
・２，６−デカリンジメタノール、１，５−デカリンジメタノールおよび２，３−デカリンジメタノールなどのデカリンジメタノール；
・２，３−ノルボルナンジメタノールおよび２，５−ノルボルナンジメタノールなどのノルボルナンジメタノール；
・１，３−アダマンタンジメタノールなどのアダマンタンジメタノール；
・１，２−シクロヘキサンジオール、１，３−シクロヘキサンジオールおよび１，４−シクロヘキサンジオールなどのシクロヘキサンジオール；
・トリシクロデカンジオール；
・ペンタシクロペンタデカンジオール；
・デカリンジオール；
・ノルボルナンジオール；ならびに
・アダマンタンジオール
から選択される。
【００２９】
環境ジオールは好ましくは非芳香族である。優先的には、環状ジオールは、イソソルビド、イソマンニドおよびイソイジド、１，２−シクロヘキサンジメタノール、１，３−シクロヘキサンジメタノールおよび１，４−シクロヘキサンジメタノール、優先的にはイソソルビドから選択される。
【００３０】
有利には、（Ａ）はイソソルビドジアルキルカーボネートである。
【００３１】
本発明による方法の変形によれば、それは、式：
【化２】
0005970535.tif 000003
（Ｒ３およびＲ４は、たとえば、１〜１０個、有利には１〜６個、優先的には１〜４個の炭素原子を含む同一のまたは異なるアルキル基であり、かつ最も特にメチルおよびエチル基から選択される）
のモノマー（Ｃ）を導入する工程（１’）を含む。
【００３２】
導入されるモノマー（Ａ）、（Ｂ）および（Ｃ）のモル量は有利には、それらの総数に対して、
・１％〜６０％、優先的には３９％〜５９％の（Ａ）；
・４０％〜６０％の（Ｂ）；および
・０％〜３９％、優先的には１％〜１０％の（Ｃ）
であり、
（Ａ）、（Ｂ）および（Ｃ）の合計は１００％である。
【００３３】
優先的には、（Ａ）、（Ｂ）および（Ｃ）は、反応器へ導入されるモノマーの総量の９０モル％超を構成する。
【００３４】
本発明は、モノマー（Ａ）、（Ｂ）および任意選択的に（Ｃ）の特定の混合物を使用する方法に関する。エステル交換縮合のタイプおよび条件は、特に限定されるものではない。
【００３５】
しかし、工程（３）は有利には、エステル交換による重縮合のための公知の触媒、有利には少なくとも１つのアルカリ金属もしくはアルカリ土類金属イオン、第四級アンモニウムイオン、第四級ホスホニウムイオン、環状窒素化合物、塩基性ホウ素ベースの化合物または塩基性リンベースの化合物を含む触媒の存在下で行われる。
【００３６】
優先的には、触媒は、炭酸セシウム、トリアゾールまたは水酸化テトラメチルアンモニウム、最も優先的には炭酸セシウムなどの、少なくとも１つのアルカリ金属イオンを含む触媒、環状窒素化合物を含む触媒および第四級アンモニウムイオンを含む触媒から選択される。
【００３７】
任意選択の触媒のモル量は、（Ａ）のおよび任意選択の（Ｃ）の量に対して、有利には１０−７％〜１％、優先的には１０−４％〜０．５％の範囲である。
【００３８】
有利には、本発明による方法の工程（３）は、不活性雰囲気下で、たとえば窒素下で行われる。
【００３９】
本発明による方法の工程（３）の少なくとも一部は、１００℃〜２５０℃、優先的には１５０〜２３５℃の範囲の温度で行われてもよい。
【００４０】
本方法の有利な実施形態によれば、工程（３）の少なくとも一部は、３０ｋＰａ〜１１０ｋＰａ、有利には５０〜１０５ｋＰａ、優先的には９０〜１０５ｋＰａの範囲の圧力で、たとえば大気圧で行われる。
【００４１】
具体的には、標準的な方法によれば、エステル交換縮合反応は、満足のいくように行うことができるように、比較的高真空下で、一般に２０ｋＰａの最高圧力で形成されなければならない。本発明の方法は、比較的軽い真空下で作動するという利点を有する。
【００４２】
工程（４）において回収されたポリカーボネートは有利には、９０〜１８０℃、たとえば１１０〜１７０℃の範囲のガラス転移温度を有する。ポリカーボネートは、（Ａ）がイソソルビドジアルキルカーボネートであり、かつ（Ｂ）が、少なくとも８０％イソソルビドを含むジオール組成物であるときに、このガラス転移温度に達することができる。
【００４３】
ポリカーボネートは、１０００〜４０００ＭＰａの範囲の２５℃でのヤング率を有する可能性がある。それは有利には、５０００ｇ／モル以上の、優先的には８０００〜２００  ０００ｇ／モルの範囲の重量平均モル質量を有する。[発明を実施するための形態]において本明細書で以下に説明されるように、当業者は、とりわけ（Ｂ）を適切に選択することによってポリカーボネートのガラス転移温度を変えることができる。
【００４４】
本発明はここで、本明細書で以下により詳細に説明される。
【発明を実施するための形態】
【００４５】
本発明によれば、用語「ポリカーボネート」は、カーボネート結合によって連結されるモノマーの反応により形成される繰り返し単位、特に上記の繰り返し単位を含むあらゆるポリマーを意味する。これらの繰り返し単位は、既に提示された（Ａ）と（Ｂ）との反応によって形成される。
【００４６】
ポリカーボネートは、カーボネート結合によって連結された繰り返し単位のみを含有してもよいし；それはまた、カーボネート結合によって連結された繰り返し単位とカルボン酸エステルまたはウレタン結合などの他の結合によって連結された繰り返し単位とを含有するコポリマーであってもよい。
【００４７】
本特許出願においては、用語「モノマー」は、エステル交換縮合反応においてアルコール官能基またはアルキルカーボネート官能基と反応できる少なくとも２つの官能基を含有する化合物を意味する。
【００４８】
それらが用語「モノマー」または「二量体」と組み合わせられるとき、数「１」、「２」または「それ以上」は、本特許出願においては、異なる種類のモノマーの数を意味する。例として、用語「モノマー」または「ジオール」が単数形で用いられるとき、これは明らかに、たった１つの分子が導入されるかまたは反応することを意味せず、同じ種類の幾つかの分子が導入されるかまたは反応することを意味する。
【００４９】
以前に説明されたように、本発明は、モノマー（Ａ）および（Ｂ）の重縮合によるポリカーボネートの製造方法に関する。
【００５０】
モノマー（Ｃ）がまた、変形によれば導入されてもよい。（Ｃ）は、（Ａ）の二量体であってもよい。使用されるジアンヒドロヘキシトールに依存して、１つ以上の立体配置の二量体（Ｃ）が得られる可能性がある。
【００５１】
（Ａ）は、導入工程（１）中に反応器に入れられる。モノマー（Ａ）は、イソソルビドジアルキルカーボネート、イソマンニドジアルキルカーボネートおよびイソイジドジアルキルカーボネートから選択されてもよい。
【００５２】
モノマー（Ａ）は、たとえば、ジアンヒドロヘキシトールジアルキルカーボネートの既に公知の製造方法を用いることによって得られてもよい。
【００５３】
たとえば、ジアンヒドロヘキシトールとクロロギ酸アルキルとを反応させることによってモノマー（Ａ）を製造することが可能であり、これらの試薬は１：２のモル割合で反応器へ導入される。このタイプの方法は、たとえば、実施例５において文献特開平６−２６１７７４号公報に記載されている。本出願人は、この方法によれば、ジアンヒドロヘキシトールジアルキルカーボネートのみが形成され、二量体はまったく形成されないことを観察した。
【００５４】
モノマー（Ｃ）は、たとえば、第１工程で１モルのジアンヒドロヘキシトールを、ジアンヒドロヘキシトールモノアルキルカーボネートを形成するように１モルのクロロギ酸アルキルと反応させ、次に第２工程で１モルのホスゲンを、２モルの第１工程で形成されたジアンヒドロヘキシトールモノアルキルカーボネートと反応させることによって製造することができる。
【００５５】
モノマー（Ａ）および（Ｃ）を製造するための一可能性は、それらの同時合成を可能にする方法を用いることである。具体的には、本出願人はまた、そのような混合物の製造方法を開発した。この方法は、国際特許出願ＰＣＴ／ＦＲ２０１０／０５２０６６号明細書に詳細に記載されている。
【００５６】
この製造方法は、次の順で、次の工程：
（ａ）−  少なくとも１つのジアンヒドロヘキシトール、
−  存在するジアンヒドロヘキシトールの量に対して、少なくとも２モル当量の少なくとも１つのジアルキルカーボネート、および
−  エステル交換触媒、たとえば炭酸カリウム
を含有する初期反応混合物の調製、
（ｂ）反応混合物を、得られたアルコール、またはそれが反応混合物中に存在する別の成分と形成する共沸混合物を反応混合物から分離するのに十分である数の理論蒸留プレートを含む精留塔を備えた反応器中で、エステル交換反応によって形成されたアルコールＲ−ＯＨの沸点以上、または得られたアルコールＲ−ＯＨと反応混合物中に存在する別の成分とによって形成される共沸混合物の沸点以上、および高くても反応混合物の沸点に等しい温度に加熱する工程
を含む。
【００５７】
本方法の終わりに得られた溶液は、ジアルキルカーボネートとともにモノマー（Ａ）と（Ｃ）との混合物を含む。蒸留が行われ、ジアルキルカーボネートを含まない（Ａ）と（Ｃ）との混合物が回収される。
【００５８】
比（Ａ）／（Ｃ）は、初期反応混合物を修正することによって変えることができ：この混合物は有利には、反応混合物中に最初に存在するジアンヒドロヘキシトールの量に対して、２．１〜１００モル当量、好ましくは５〜６０モル当量、特に１０〜４０当量のジアルキルカーボネートを含有する。ジアルキルカーボネートの量が高ければ高いほど、得られたモノマーの溶液中の比（Ａ）／（Ｃ）は高くなる。
【００５９】
たとえば、本出願人は、上記の方法の条件下に炭酸カリウムの存在下でイソソルビドとジメチルカーボネートとを反応させることによって、約４（ジアルキルカーボネート／イソソルビド比が１０であるとき）〜約２０（ジアルキルカーボネート／イソソルビド比が４０であるとき）の範囲の比（Ａ）／（Ｃ）で（Ａ）および（Ｃ）を含むモノマーの溶液を得ることができることを見いだした。
【００６０】
モノマー（Ａ）および（Ｃ）は、たとえばスクラップドフィルムエバポレーターを用いる、真空蒸留技法によって分離することができる。
【００６１】
（Ａ）および（Ｃ）のこの同時合成方法は、たとえば、文献特開平６−２６１７７４号公報に記載されている方法に使用されるクロロギ酸アルキルよりも毒性が少ない試薬を使用するという利点を有し；合成副産物（アルキルがメチルである場合にはメタノール、アルキルがエチルである場合にはエタノール）はまたクロロギ酸エステルを使った合成中に放出される塩素化化学種よりも毒性が少ない。
【００６２】
モノマー（Ｂ）に関しては、それは、環状ジオール、環状ジオールの混合物または少なくとも２０モル％の環状ジオールを含むジオールの混合物である。
【００６３】
環状ジオールは、１つ以上の環、たとえば２〜４つの環、優先的には２つの環を含んでもよい。各環は優先的には４〜１０の原子を含む。環中に含まれる原子は、炭素、酸素、窒素および硫黄から選択されてもよい。優先的には、環の構成原子は、炭素または炭素および酸素である。
【００６４】
環状ジオールは、芳香族であっても非芳香族であってもよい。
【００６５】
芳香族ジオールは優先的には、６〜２４個の炭素原子を含む。
【００６６】
非芳香族環状ジオールは、４〜２４個の炭素原子、有利には６〜２０個の炭素原子を含んでもよい。
【００６７】
（Ｂ）が、少なくとも２０モル％の環状ジオールを含むジオールの混合物である変形によれば、環状ジオールと一緒に、線状もしくは分岐のアルキルジオールなどの非環状ジオールを使用することが可能である。この非環状ジオールは、２〜１０個の炭素原子、たとえばエチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオールまたは１，１０−デカンジオールを含んでもよい。
【００６８】
本発明の方法によれば、（Ａ）、（Ｂ）および任意選択的に（Ｃ）以外のモノマーを導入することが可能である。たとえば、３つ以上のアルコールまたはアルキルカーボネート官能基を含むモノマーを導入することが可能である。カルボン酸、カルボン酸エステルおよびアミン官能基またはこれらの官能基の混合物から選択される幾つかの官能基を含むモノマーを導入することもまた可能である。ジアンヒドロヘキシトールモノアルキルカーボネートなどの他のモノマー、および３以上の重合度の（Ａ）のオリゴマーを導入することもまた可能である。
【００６９】
他の生成物、またはあるいは（Ａ）もしくは（Ｃ）の合成副産物であってもよい、ジアンヒドロヘキシトールジアルキルエーテル、ジアンヒドロヘキシトールモノアルキルエーテルまたはジアンヒドロヘキシトールモノアルキルエーテルモノアルキルカーボネートなどの他の生成物を導入することもまた可能である。アルコールまたはカーボネート官能基と反応できるたった一つの官能基を含む化合物である、連鎖停止剤を導入することもまた可能である。
【００７０】
しかし、反応器へ導入されるモノマーの総量に関して、（Ａ）、（Ｂ）および（Ｃ）の合計が、導入されるモノマーの総量の９０モル％超、有利には９５モル％超、またはさらに９９モル％超を構成することが好ましい。最も優先的には、反応器に導入されるモノマーは、本質的にモノマー（Ａ）、（Ｂ）および（Ｃ）からなる。明らかに、導入されるジアリールカーボネートのおよびハロゲン化モノマーの量を、たとえば、導入されるモノマーの総モル数の５％未満の量に制限することが好ましい。特に好ましい実施形態においては、ジアリールカーボネートおよびハロゲン化モノマーから選択されたモノマーはまったく導入されない。
【００７１】
導入工程（１）、（２）および任意選択的に（１’）の順番は重要ではない。工程（１）は、工程（２）の前に行われてもよいし、逆もまた同様である。これらの２つの工程を同時に行うこともまた可能である。
【００７２】
一変形によれば、モノマー（Ａ）、（Ｂ）および任意選択的に（Ｃ）のプレミックスが、それらを反応器へ導入する前に調製される。任意選択のモノマー（Ｃ）が本方法に使用されるときには、それは、（Ａ）との混合物として導入されてもよい。この混合物はたとえば、国際特許出願ＰＣＴ／ＦＲ２０１０／０５２０６６号明細書に記載されている合成方法に従って直接作られてもよい。
【００７３】
モノマーの混合物が導入される場合には、これらのモノマーのそれぞれの量は、クロマトグラフ法、たとえばガスクロマトグラフィー（ＧＣ）によって測定することができる。
【００７４】
たとえば、混合物の（Ａ）および（Ｃ）の量を測定するために、構成物質のそれぞれの量は、トリメチルシリル誘導体の形態で分析を行うことによってＧＣで測定されてもよい。
【００７５】
試料は、次の方法に従って調製されてもよい：５００ｍｇの試料および既知純度の５０ｍｇのグルコースペンタアセテート（内部標準）がビーカー中に量り取られる。５０ｍｌのピリジンが加えられ、混合物は、溶解が完了するまで攪拌される。１ｍｌが坩堝に採取され、０．５ｍｌのビス（トリメチルシリル）トリフルオロアセトアミドが加えられ、混合物は次に７０℃で４０分間加熱される。
【００７６】
クロマトグラムを生成するために、
−  ０．２５μｍのフィルム厚さの３０ｍ長さおよび直径０．３２ｍｍのカラムＤＢ１、
−  ガラスウールのフォーカスライナーを備えた、３０のスプリット比を用いる３００℃に加熱される１１７７型の注入器（ヘリウム流量は１．７ｍｌ／分である）、
−  １０−１１の感度に設定された、３００℃の温度に加熱されるＦＩＤ検出器
を備えた、ＶＡＲＩＡＮ  ３８００クロマトグラフが用いられてもよい。
【００７７】
１．２μｌの試料が、クロマトグラフへ、スプリットモードで、導入されてもよく、カラムは、７℃／分のランプで１００℃から３２０℃まで加熱され、次に３２０℃で１５分の段階で加熱される。これらの分析条件下に、（Ａ）がイソソルビドジメチルカーボネートであり、（Ｃ）が（Ａ）の二量体であるとき、（Ａ）は、約０．７４の相対保持時間を有し、（Ｃ）は、約１．３４〜１．７９の範囲の相対保持時間を有し、内部標準は約１５．５分の保持時間を有する。
【００７８】
クロマトグラムを用いて、構成物質のそれぞれの質量百分率は、相当するピークの面積を測定することによって、そして各構成物質について、それに相当するピークの面積対（内部標準についてのピークを除いて）ピークのすべての総面積の比を計算することによって計算することができる。
【００７９】
本発明の方法によるポリカーボネートの形成を可能にするために、モノマー（Ａ）は、モノマー（Ｂ）および任意選択的に（Ｃ）とエステル交換反応によって反応し、この反応は反応器で行われる。この反応は、触媒の不在下で行われてもよい。しかし、好適な触媒の存在は、反応を加速させることおよび／または工程（３）においてこうして形成されるポリカーボネートの重合度を増加させることを可能にする。
【００８０】
工程（３）に任意選択的に使用されるエステル交換触媒に関しては、それは、少なくとも１つのアルカリ金属もしくはアルカリ土類金属イオン、第四級アンモニウムイオン、第四級ホスホニウムイオン、環状窒素化合物、塩基性ホウ素ベースの化合物または塩基性リンベースの化合物を含む触媒であってもよい。
【００８１】
少なくとも１つのアルカリ金属イオンを含む触媒の例としては、セシウム、リチウム、カリウムまたはナトリウム塩が挙げられてもよい。これらの塩は特に、炭酸塩、水酸化物、酢酸塩、ステアリン酸塩、ホウ化水素塩、ホウ化物、リン酸塩、アルコキシドまたはフェノキシド、およびまたそれらの誘導体であってもよい。
【００８２】
少なくとも１つのアルカリ土類金属イオンを含む触媒としては、カルシウム、バリウム、マグネシウムまたはストロンチウム塩が挙げられてもよい。これらの塩は特に、炭酸塩、水酸化物、酢酸塩またはステアリン酸塩、およびまたそれらの誘導体であってもよい。
【００８３】
塩基性ホウ素ベースの化合物に関しては、それらは優先的には、テトラフェニルホウ素などのアルキルまたはフェニルホウ素化合物の塩である。
【００８４】
塩基性リンベースの化合物を含む触媒は、ホスフィンであってもよい。
【００８５】
第四級アンモニウムイオンを含む触媒は優先的には、水酸化テトラメチルアンモニウムなどの水酸化物である。
【００８６】
環状窒素化合物を含む触媒は優先的には、トリアゾール、テトラゾール、ピロール、ピリミジン、ピラジン、ピリダジン、ピコリン、ピペリジン、ピリジン、アミノキノリンまたはイミダゾール誘導体である。
【００８７】
（Ａ）および任意選択的に（Ｃ）の量に対して、触媒のモル量は有利には、１０−７％〜１％、優先的には１０−４％〜０．５％の範囲である。その量は、使用される触媒の関数として調整されてもよい。例として、少なくとも１つのアルカリ金属イオンを含む１０−３％〜１０−１％の触媒が優先的に使用される。
【００８８】
安定剤などの添加剤が任意選択的に、モノマー（Ａ）、（Ｂ）、（Ｃ）に添加されてもよい。
【００８９】
安定剤は、たとえば、トリアルキルホスフェートなどのリン酸をベースとする、ホスファイトなどの亜リン酸をベースとする化合物もしくはホスフェート誘導体、またはこれらの酸の塩、たとえば、亜鉛塩であってもよく；この安定剤は、その製造中にポリマーの着色を制限することを可能にする。その使用は、重縮合が溶融体で行われるときに特に有利である可能性がある。しかし、安定剤の量は一般に、モノマー（Ａ）、（Ｂ）および（Ｃ）の総モル数の０．０１％未満である。
【００９０】
本発明によるポリカーボネート製造方法においては、モノマー（Ａ）、（Ｂ）および任意選択の（Ｃ）の重縮合の工程は、工程（３）中に行われる。重合のタイプおよび条件は特に制限されない。
【００９１】
この反応は、溶融体で、すなわち、溶媒の不在下で反応媒体を加熱することによって行われてもよい。この重合はまた、溶媒の存在下で行われてもよい。この反応は好ましくは溶融体で行われる。
【００９２】
この工程（３）は、ポリカーボネートを得るのに十分な時間行われる。有利には、工程（３）の継続時間は、１時間〜２４時間、たとえば２〜１２時間の範囲である。優先的には、反応器は、１００℃〜２５０℃、優先的には１５０℃〜２３５℃の範囲の温度に工程（３）の間ずっと熱調節される。
【００９３】
工程（３）のすべてを等温で行うことが可能である。しかし、温度段階でか、温度ランプを用いることによってかのどちらかで、温度をこの工程中に上げることが一般に好ましい。工程（３）中のこの温度上昇は、エステル交換による重縮合反応の進行度を向上させること、したがって得られる最終ポリカーボネートのモル質量を増加させることを可能にし、前記ポリカーボネートはさらに、本方法の工程（３）のすべてがその最高温度で行われるときよりも弱い着色を有する。
【００９４】
言うまでもなく、工程（３）を不活性雰囲気下、たとえば窒素下で行うことが好ましい。
【００９５】
エステル交換縮合反応中にフェノールを発生させる標準的方法を用いると、このフェノールを反応媒体から除去できるために、全体反応を真空下で行うことが必要である。本発明による方法中に発生したアルコールを除去するために、発生したアルコールがフェノールよりも容易に留去できるので、反応器中の真空は必要ではない。
【００９６】
本発明による方法はこのように、エステル交換による重縮合の工程が必ずしも高真空下で行われないという利点を有する。こうして、本発明の方法の変形によれば、工程（３）の少なくとも一部は、３０ｋＰａ〜１１０ｋＰａ、有利には５０〜１０５ｋＰａ、優先的には９０〜１０５ｋＰａの範囲の圧力で、たとえば大気圧で行われる。優先的には、工程（３）の全継続時間の少なくとも半分はこの圧力で行われる。
【００９７】
しかし、工程（３）は全面的にまたは部分的に、わずかに高い真空下で、たとえば１００Ｐａ〜２０ｋＰａの反応器内の圧力で行われてもよい。明らかに、この真空は、反応器内の温度および重合度に従って調整され：過度に低い圧力および過度に高い温度の場合には、重合度が低いときに、モノマーが蒸留によって反応器から抜き出されるので反応は正しく進行することができない。残留化学種の幾らかを除去することをさらに可能にする、わずかに高い真空下でのこの工程は、反応の終わりに行われてもよい。
【００９８】
例として、本方法は、次の異なる一連の工程：
−  大気圧での１７０℃で２時間３０分の第１工程；
−  大気圧での２００℃で１時間の第２工程；
−  大気圧での２２０℃で１時間の第３工程；
−  大気圧での２３５℃で１時間の第４工程；
−  約３００Ｐａの圧力での２３５℃で１時間の第５工程
を実施することによって行われてもよい。
【００９９】
反応器は一般に、エステル交換による重縮合反応中に発生したアルコールを除去するための手段、たとえば凝縮器に連結された蒸留ヘッドを備えている。
【０１００】
反応器は一般に、櫂付き攪拌システムなどの攪拌手段を備えている。
【０１０１】
モノマー（Ａ）および（Ｂ）は、工程（３）中にランダムに共に反応する。モノマー（Ｂ）の単独導入が行われるとき、ポリマー中のジオール（Ｂ）のランダム分布のポリカーボネートがこうして得られる。しかし、縮合エステル交換工程（３）を開始した後に、モノマー（Ｂ）の導入の１つ以上の追加工程を行うことが可能である。
【０１０２】
本方法は、回分法で、連続法で、または半連続半回分法で行われてもよい。
【０１０３】
工程（４）において本プロセス中に形成されたポリカーボネートが回収される。このポリカーボネートは、造粒機を用いて顆粒の形態に、または任意の他の形態に直接変換されてもよい。このように得られたポリマーの精製を工程（４）の後の工程で、たとえばポリマーをクロロホルムなどの溶媒に溶解させ、次にメタノールなどの非溶媒を加えることによる沈澱によって行うこともまた可能である。
【０１０４】
形成されたポリカーボネートのガラス転移温度は５０℃以上である。ポリカーボネートのガラス転移温度は、プロセス中の合成条件を選択することによって調整することができる。本出願人はこうして、実質的に１に等しいモノマー（Ａ）／（Ｂ）のモル比を選択することによって、最高のガラス転移温度を有するポリカーボネートを得ることが可能であることを観察した。条件が等モル濃度（Ａ／Ｂ＝１）から逸脱するとき、ガラス転移温度は低下する。ガラス転移温度はまた、モノマー（Ｂ）の種類で非常に著しく変わる。具体的には、実質的に高い温度を有するポリカーボネートを得ることが望ましい場合には、線状ジオールよりもむしろ環状ジオールを、少なくとも部分的に、使用することが好ましい。
【０１０５】
ガラス転移温度は、示差熱量分析によって測定されてもよい。たとえば、アルミニウム坩堝を備えた、インジウムで温度および熱流束の点で校正される（たとえばｒｅｆ．１１９４４１）、Ｍｅｔｔｌｅｒ  ＤＳＣ  ３０型機械が用いられる。約１５ｍｇの試料が穴あきアルミニウム坩堝に量り取られる。この方法は、次の方法で行われてもよい：
坩堝が、２５℃の温度で、窒素の流れ下にオーブンに入れられる。
急冷ランプが、２５℃から−１００℃まで適用される。
１０℃／分での加熱ランプが、−１００℃から２００℃まで適用される。
新たな急冷ランプが、２００℃から−１００℃まで適用される。
第２加熱ランプが、１０℃／分で−１００℃から２００℃まで適用される。
ガラス転移温度が、３正接法に従って、中点の温度で与えられる。
【０１０６】
本発明の方法により、４０％以上、有利には５０％超、好ましくは５５％超の、回収されたポリカーボネートの質量対使用されたモノマーの合計の質量の比で定義される、質量収率を得ることが可能である。
【０１０７】
実施形態はここで、以下の実施例で詳述される。これらの例示的な例は本発明の範囲を決して限定しないことが指摘される。
【実施例】
【０１０８】
モノマーの製造
本発明によるポリカーボネート製造方法に有用である、イソソルビドジメチルカーボネート（モノマーＡ）およびイソソルビドジメチルカーボネート二量体（モノマーＣ）は、下記の手順に従って得られる。
【０１０９】
合成１
８００ｇのイソソルビド（５．４７モル）および次に９８６２ｇのジメチルカーボネート（＝２０当量のジメチルカーボネート）ならびに２２６６ｇの炭酸カリウムを、櫂付き機械攪拌システム、反応媒体の温度を制御するためのシステムおよび還流ヘッド上に取り付けられた精留塔を備えた、２０リットル反応器へ導入し、熱交換流体を使ってサーモスタットで維持される浴によって加熱する。反応混合物を全還流で１時間加熱し、その時点後に塔ヘッド蒸気の温度は、形成されたメタノールの除去を開始する前に、６４℃に達する。反応媒体の加熱を次に、６８℃〜７５℃の温度で１３時間維持し、その時点後に塔ヘッド蒸気の温度は９０℃に達し、この温度（ジメチルカーボネートの沸点）で安定する。これは、エステル交換反応が完了していること、およびもはやメタノールが形成されていないことの証拠である。反応媒体を、それから懸濁液中の炭酸カリウムを除去するために濾過する。過剰のジメチルカーボネートを留去した後、９１．５％のイソソルビドジメチルカーボネート（ＩＤＭＣ）および８．５％の二量体を含有する白色固体が回収され、これらの百分率はＧＣによって測定される。この固体は未反応イソソルビドを含まない。
【０１１０】
合成２
合成１を繰り返すが、唯一の差異は、１０当量のジメチルカーボネートを使用することである。過剰のジメチルカーボネートを留去した後、７９％のイソソルビドジメチルカーボネート（ＩＤＭＣ）および２１％の二量体を含有する、白色固体が回収され、これらの百分率はＧＣによって測定される。この固体は未反応イソソルビドを含まない。
【０１１１】
合成３
合成１において得られた生成物の一部を、「ショートパッチ」形状のスクラップドフィルムエバポレーターで高真空下（１ミリバール未満）で蒸留する。このエバポレーターを１４０℃に加熱し、生成物を１４０ｇ／時の流量で７０℃で導入する。
【０１１２】
得られた留出物は、１００重量％のイソソルビドジメチルカーボネートを含有する、いかなる微量の二量体をも含有しない白色固体である。
【０１１３】
ポリカーボネートの製造
実施例１
４２．５ｇ（０．１６２モル）のイソソルビドジメチルカーボネート（Ａ）、２３．７ｇ（０．１６２モル）のイソソルビド（Ｂ）、すなわち、１／１の（Ａ）／（Ｂ）モル比、および０．０１１２ｇ（１．６２×１０−４モル）の１，２，４−トリアゾールを１００ｍｌ反応器に入れ、櫂付き機械攪拌システム、反応媒体、窒素注入管、凝縮器におよび凝縮物を受け入れるための容器に連結された蒸留ヘッド、ならびに被調節真空系の温度を制御するためのシステムを備えた、熱交換流体を使ってサーモスタットで維持される浴で加熱する。この装置を窒素の雰囲気下に置き、反応媒体を、熱交換流体を用いて加熱する。温度を、１７０℃で２時間３０分、２００℃で１時間、２２０℃で１時間および２３５℃で１時間の段階で徐々に上げる。各段階間の温度上昇は３０分にわたって行われる。反応の課程で、メタノールの蒸留が観察される。２３５℃段階の終わりに、蒸留を続行するためにおよび残留低分子量化学種を除去するために、温度を２３５℃に維持しながら、装置を１時間真空（３００パスカルよりも下の残留圧力）下に置く。反応媒体を冷却した後に、９０℃のガラス転移温度のポリマーが得られる。
【０１１４】
操作条件は下の表１に並べられる。
【０１１５】
実施例２
実施例１を繰り返すが、唯一の差異は、１／１の（（Ａ）＋（Ｃ））／（Ｂ）モル比を保って、イソソルビドジメチルカーボネート（Ａ）が２１重量％の二量体（Ｃ）を含有することである。
【０１１６】
１２０℃のガラス転移温度のポリマーが得られる。
【０１１７】
操作条件は下の表１に並べられる。
【０１１８】
実施例３
実施例２を繰り返すが、唯一の差異は、１／１の（（Ａ）＋（Ｃ））／（Ｂ）モル比を保ちながら、イソソルビドをイソイジドで置き換えることである。
【０１１９】
８５℃のガラス転移温度のポリマーが得られる。
【０１２０】
操作条件は下の表１に並べられる。
【０１２１】
実施例４
実施例２を繰り返すが、唯一の差異は、１／１の（（Ａ）＋（Ｃ））／（Ｂ）モル比を保ちながら、イソソルビドをイソマンニドで置き換えることである。
【０１２２】
９３℃のガラス転移温度のポリマーが得られる。
【０１２３】
操作条件は下の表１に並べられる。
【０１２４】
実施例５
実施例２を繰り返すが、唯一の差異は、１／１の（（Ａ）＋（Ｃ））／（Ｂ）モル比を保ちながら、イソソルビドを１，４−シクロヘキサンジメタノール（１，４  ＣＨＤＭ）で置き換えることである。
【０１２５】
５１℃のガラス転移温度のポリマーが得られる。
【０１２６】
操作条件は下の表１に並べられる。
【０１２７】
実施例６（比較）
実施例２を繰り返すが、唯一の差異は、１／１の（（Ａ）＋（Ｃ））／（Ｂ）モル比を保ちながら、イソソルビドをトリエチレングリコールで置き換えることである。
【０１２８】
−１℃のガラス転移温度のポリマーが得られる。
【０１２９】
操作条件は下の表１に並べられる。
【０１３０】
実施例７（比較）
実施例２を繰り返すが、唯一の差異は、１／１の（（Ａ）＋（Ｃ））／（Ｂ）モル比を保ちながら、イソソルビドをエチレングリコールで置き換えることである。
【０１３１】
２０．５℃のガラス転移温度のポリマーが得られる。
【０１３２】
操作条件は下の表１に並べられる。
【０１３３】
【表１】
0005970535.tif 000004
【０１３４】
実施例８（比較）
９１．５重量％のイソソルビドジメチルカーボネート（Ａ）と８．５重量％の二量体（Ｃ）との９３．０ｇ（０．３４３モル）の混合物、２１．２ｇ（０．３４２モル）のエチレングリコール（Ｂ）、すなわち、１／１の（（Ａ）＋（Ｃ））／（Ｂ）モル比、および０．００６７ｇ（２．０５×１０−５モル）の炭酸セシウム、すなわち、（Ａ）＋（Ｃ）に対して０．００６モル％を、実施例１に用いられたものと同一の反応器に入れる。この装置を窒素雰囲気下に置き、反応媒体を、熱交換流体によって加熱する。温度を、１７０℃で２時間３０分、２００℃で１時間、２２０℃で１時間および２３５℃で１時間の段階で徐々に上げる。各段階間の温度上昇は３０分にわたって行われる。反応の課程で、メタノールの蒸留が観察される。２３５℃段階の終わりに、蒸留を続行するためにおよび残留低分子量化学種を除去するために、温度を２３５℃に維持しながら、装置を１時間真空（３００パスカルよりも下の残留圧力）下に置く。反応媒体を冷却した後に、３１．５℃のガラス転移温度のポリマーが得られる。
【０１３５】
操作条件は下の表２に並べられる。
【０１３６】
実施例９
実施例８を繰り返すが、唯一の差異は、１／１の（（Ａ）＋（Ｃ））／（Ｂ）モル比を保ちながら、エチレングリコールを、エチレングリコール／イソソルビドの８０／２０モル混合物で置き換えることである。
【０１３７】
５０℃のガラス転移温度のポリマーが得られる。
【０１３８】
操作条件は下の表２に並べられる。
【０１３９】
実施例１０
実施例８を繰り返すが、唯一の差異は、１／１の（（Ａ）＋（Ｃ））／（Ｂ）モル比を保ちながら、エチレングリコールを、エチレングリコール／イソソルビドの５０／５０モル混合物で置き換えることである。
【０１４０】
７６．５℃のガラス転移温度のポリマーが得られる。
【０１４１】
操作条件は下の表２に並べられる。
【０１４２】
実施例１１
実施例８を繰り返すが、唯一の差異は、１／１の（（Ａ）＋（Ｃ））／（Ｂ）モル比を保ちながら、エチレングリコールを、エチレングリコール／イソソルビドの２０／８０モル混合物で置き換えることである。
【０１４３】
１１２．５℃のガラス転移温度のポリマーが得られる。
【０１４４】
操作条件は下の表２に並べられる。
【０１４５】
実施例１２
実施例８を繰り返すが、唯一の差異は、１／１の（（Ａ）＋（Ｃ））／（Ｂ）モル比を保ちながら、エチレングリコールをイソソルビドで置き換えることである。
【０１４６】
１４５℃のガラス転移温度のポリマーが得られる。
【０１４７】
操作条件は下の表２および３に並べられる。
【０１４８】
実施例１３
実施例８を繰り返すが、唯一の差異は、１／１の（（Ａ）＋（Ｃ））／（Ｂ）モル比を保ちながら、エチレングリコールを１，４−ＣＨＤＭで置き換えることである。
【０１４９】
６８℃のガラス転移温度のポリマーが得られる。
【０１５０】
操作条件は下の表２に並べられる。
【０１５１】
【表２】
0005970535.tif 000005
【０１５２】
実施例１４
実施例１２を繰り返すが、唯一の差異は、１／１の（（Ａ）＋（Ｃ））／（Ｂ）モル比を維持しながら、１，２，４−トリアゾールを、（Ａ）＋（Ｃ）に対して０．１モル％の割合で、触媒として使用することである。
【０１５３】
１３０℃のガラス転移温度のポリマーが得られる。
【０１５４】
操作条件は下の表３に並べられる。
【０１５５】
実施例１５
実施例１２を繰り返すが、唯一の差異は、１／１の（（Ａ）＋（Ｃ））／（Ｂ）モル比を維持しながら、水酸化テトラメチルアンモニウム（イソソルビドジメチルカーボネートに対して０．１モル％）を触媒として使用することである。
【０１５６】
１１５℃のガラス転移温度のポリマーが得られる。
【０１５７】
操作条件は下の表３に並べられる。
【０１５８】
実施例１６
実施例１２を繰り返すが、唯一の差異は、０．８／１の（（Ａ）＋（Ｃ））／（Ｂ）モル比を用いることである。
【０１５９】
１２５℃のガラス転移温度のポリマーが得られる。
【０１６０】
操作条件は下の表３に並べられる。
【０１６１】
実施例１７
実施例１２を繰り返すが、唯一の差異は、１．２５／１の（（Ａ）＋（Ｃ））／（Ｂ）モル比を用いることである。
【０１６２】
１４０℃のガラス転移温度のポリマーが得られる。
【０１６３】
操作条件は下の表３に並べられる。
【０１６４】
実施例１８
実施例１７を繰り返すが、唯一の差異は、１．２５／１の（（Ａ）＋（Ｃ））／（Ｂ）モル比を保ちながら、０．００４％のモル百分率の触媒を導入することである。
【０１６５】
１３４℃のガラス転移温度のポリマーが得られる。
【０１６６】
操作条件は下の表３に並べられる。
【０１６７】
実施例１９
実施例１７を繰り返すが、唯一の差異は、１．２５／１の（（Ａ）＋（Ｃ））／（Ｂ）モル比を保ちながら、０．００２％のモル百分率の触媒を導入することである。
【０１６８】
１２７℃のガラス転移温度のポリマーが得られる。
【０１６９】
操作条件は下の表３に並べられる。
【０１７０】
【表３】
0005970535.tif 000006
【０１７１】
等モル比のＡおよびＢを使用した、実施例１２のポリカーボネートのガラス転移温度は、それぞれ、０．８および１．２５に等しい（Ａ）／（Ｂ）比を使用した、実施例１６および１７のそれらよりも高いことが分かる。
【０１７２】
ガラス転移温度は触媒の量とともに全体的に上昇することがまた分かる。
【０１７３】
実施例２０
７１．６ｇ（０．７９６モル）のジメチルカーボネート（ＤＭＣ）、１１３．５ｇ（０．７７７モル）のイソソルビド（Ｂ）、すなわち、１．０２４／１のＤＭＣ／イソソルビドモル比、および０．０１５ｇ（４．６×１０−５モル）の炭酸セシウム（すなわち、イソソルビドに対して０．００６モル％）を、実施例１に用いられたものと同一の反応器に入れる。この装置を窒素雰囲気下に置き、反応媒体を熱交換流体によって加熱する。温度を、８０℃で１時間、１７０℃で２時間３０分、２００℃で１時間および２３５℃で１時間の段階で徐々に上げる。各段階間の温度上昇は３０分にわたって行われる。反応の過程で、メタノールの蒸留が観察される。２３５℃段階の終わりに、蒸留を続行するためにおよび残留低分子量化学種を除去するために、温度を２３５℃に維持しながら、装置を３０分間真空（３００パスカルよりも下の残留圧力）下に置く。反応媒体を冷却した後に、１１６．５℃のガラス転移温度のポリマーが得られる。
【０１７４】
この合成について得られた質量収率は１７％である。
【０１７５】
操作条件は下の表４に並べられる。
【０１７６】
実施例２１
実施例２０を繰り返すが、唯一の差異は、１．０２５／１のＤＭＣ／（イソソルビド＋ＣＨＤＭ）モル比を保ちながら、イソソルビドを、１，４  ＣＨＤＭ／イソソルビドの５０／５０モル混合物（Ｂ）で置き換えることである。−２８℃のガラス転移温度のポリマーが得られる。
【０１７７】
この合成について得られた質量収率は１５％である。
【０１７８】
実施例２２
実施例２０を繰り返すが、唯一の差異は、８０℃で１時間の段階を８０℃で３時間の段階で置き換えることである。７０．５℃のガラス転移温度のポリマーが得られる。
【０１７９】
この合成について得られた質量収率は１８．５％である。
【０１８０】
【表４】
0005970535.tif 000007
【０１８１】
試験２０は、ジアンヒドロヘキシトールとジアルキルカーボネートとを反応させることによるポリカーボネートの取得方法を用いることによって、高いガラス転移温度のポリカーボネートを得ることができることを示す。しかし、この方法での収率は非常に低く、工業的プロセスにおいて使用するには非常にコストがかかる。
【０１８２】
ポリマーの製造時間を増やしたとしても、この収率を満足のいくように増加させることは不可能である。試験２２は、この時間増加が、得られるポリカーボネートのガラス転移温度に悪影響を及ぼすことをさえ示す。
【０１８３】
さらに、ＣＨＤＭなどのジアンヒドロヘキシトール以外の追加の環状ジオールが使用されるときに、形成されるポリカーボネートは、非常に低いガラス転移温度をすべての場合に有する。
【０１８４】
実施例２３
６７ｇ（０．２５６モル）のイソソルビドジメチルカーボネート（Ａ）、３６．９ｇ（０．２５６モル）の１，４  ＣＨＤＭ（Ｂ）、すなわち、１／１の（Ａ）／（Ｂ）モル比、および０．００５０ｇ（１．５３×１０−５モル）の炭酸セシウム、すなわち、（Ｂ）に対して０．００６モル％を、実施例１に用いられたものと同一の反応器に入れる。この装置を窒素雰囲気下に置き、反応媒体を熱交換流体によって加熱する。温度を、８０℃で１時間、１７０℃で２時間３０分、２００℃で１時間および２３５℃で１時間の段階で徐々に上げる。各段階間の温度上昇は３０分にわたって行われる。反応の課程で、メタノールの蒸留が観察される。２３５℃段階の終わりに、蒸留を続行するためにおよび残留低分子量化学種を除去するために、温度を２３５℃に維持しながら、装置を１時間真空（３００パスカルよりも下の残留圧力）下に置く。反応媒体を冷却した後に、６１．０℃のガラス転移温度のポリマーが得られる。
【０１８５】
この合成について得られた質量収率は６４％である。
【０１８６】
操作条件は下の表５に並べられる。
【０１８７】
実施例２４
実施例２３を繰り返すが、唯一の差異は、１．０２５／１のＡ／Ｂモル比を保ちながら、１，４  ＣＨＤＭをイソソルビド（Ｂ）で置き換えることである。１１９℃のガラス転移温度のポリマーが得られる。
【０１８８】
この合成について得られた質量収率は５９％である。
【０１８９】
【表５】
0005970535.tif 000008
【０１９０】
これらの試験は、本発明による方法を用いて、高いガラス転移温度のポリカーボネートが、ジアンヒドロヘキシトールジアルキルカーボネートの代わりにジアルキルカーボネートおよびジアンヒドロヘキシトールを使用する方法を用いることによって、優れた重縮合収率を同時に得ながら、得られ得ることを示す。
【０１９１】
同じ重縮合条件を用いて、これらの試験は、収率がこの方法で３倍にまたは４倍さえにされ得る（試験２０についての１７％の代わりに試験２４についての５９％、および試験２１についての１５％の代わりに試験２３についての６４％）ことを示す。
【０１９２】
さらに、得られたポリマーのガラス転移温度はより高い。これは、ジアンヒドロヘキシトールに加えて追加のジオールを使用するポリカーボネートについて特に注目に値する（−２８℃の代わりに６１℃）。